(57)【要約】【課題】疎水効果に優れ、高結晶性のロジン変性セルロースおよびロジン変性セルロースミクロフィブリルを提供すること。【解決手段】セルロースの水酸基の一部がロジン系化合物の酸無水物とエステル結合してなるロジン変性セルロースであって、セルロースの変性率が１．０〜２０％であり、Ｘ線結晶回折による結晶化度が４０以上を特徴とするロジン変性セルロース；セルロースミクロフィブリルの水酸基の一部がロジン系化合物の酸無水物とエステル結合してなるロジン変性セルロースであって、セルロースの変性率が１．０〜２０％であり、Ｘ線結晶回折による結晶化度が４０以上の結晶化度を持つことを特徴とするロジン変性セルロースミクロフィブリルを用いる。【選択図】なし【特許請求の範囲】
【請求項１】
セルロースの水酸基の一部がロジン系化合物の酸無水物とエステル結合してなるロジン変性セルロースであり、セルロースの変性率が１．０〜２０％であり、Ｘ線結晶回折による結晶化度が４０以上であることを特徴とするロジン変性セルロース。
【請求項２】
セルロースミクロフィブリルの水酸基の一部がロジン系化合物の酸無水物とエステル結合してなるロジン変性セルロースであり、セルロースの変性率が１．０〜２０％であり、Ｘ線結晶回折による結晶化度が４０以上であることを特徴とするロジン変性セルロースミクロフィブリル。
【請求項３】
請求項１に記載のロジン変性セルロースを用いてなる請求項２に記載のロジン変性セルロースミクロフィブリル。
【請求項４】
セルロースの水酸基の一部がロジン系化合物の酸無水物とエステル結合してなり、セルロースの変性率が１．０〜２０％であり、Ｘ線結晶回折による結晶化度が４０以上であることを特徴とするロジン変性セルロースの製造方法。
【請求項５】
ロジン系化合物の酸無水物及びセルロースを、有機溶媒中でエステル化させる請求項４に記載のロジン変性セルロースの製造方法。
【請求項６】
セルロースミクロフィブリルの水酸基の一部がロジン系化合物の酸無水物とエステル結合してなり、セルロースの変性率が１．０〜２０％であり、Ｘ線結晶回折による結晶化度が４０以上であることを特徴とするロジン変性セルロースミクロフィブリルの製造方法。
【請求項７】
ロジン系化合物の酸無水物及びセルロースミクロフィブリルを、有機溶媒中でエステル化させる請求項６に記載のロジン変性セルロースミクロフィブリルの製造方法。
【請求項８】
請求項１に記載のロジン変性セルロースを、分散機を用いて分散・混練する請求項６に記載のロジン変性セルロースミクロフィブリルの製造方法。
【発明の詳細な説明】
【技術分野】
【０００１】
本発明はロジン変性セルロース、ロジン変性セルロースミクロフィブリル及びこれらの製造方法に関する。
【背景技術】
【０００２】
セルロースミクロフィブリルはセルロース分子の集合体であり、セルロースミクロフィブリルの集合体がセルロース繊維を形成する。近年、セルロースミクロフィブリルを高分子複合材料の補強材として使用する試みが多くなされている（特許文献１）。一般にセルロースミクロフィブリルはパルプ等のセルロース繊維を機械的にせん断することにより得られるが、セルロースミクロフィブリルは親水性が非常に高いため、セルロースミクロフィブリルを用いた成型物では耐水性に問題があり、耐水性の向上が大きな課題となっている。
【０００３】
耐水性を向上させる方法としては、たとえば、ミクロフィブリル化セルロースの水性分散液にカチオン性微粒子を添加する方法が提案されている（特許文献２）。当該方法はミクロフィブリル化セルロースの水性分散液の濾水性を向上させると共に、ミクロフィブリル化セルロース表面に適度な疎水性を付与することにより耐水性を向上させようとするものであった。しかしながら、当該方法によれば、ミクロフィブリル化セルロース表面に疎水性が付与されるものの、成形物の耐水性を向上させるまでには至っていない。
【０００４】
また、セルロースナノファイバーの水酸基をカルボン酸で化学修飾することで補強効果に優れたセルロースナノファイバーが提案されている（特許文献３）。しかし、特許文献３で提案されている酢酸やプロピオン酸等の低級カルボン酸類との化学修飾では、十分な耐水性を付与できなかった。
【０００５】
さらに、セルロースの水酸基とロジン酸塩化物をイオン液体中で反応させて、ロジン構造を付与した疎水化セルロースが提案されている（非特許文献１）。当該方法で得られた疎水化セルロースは、イオン液体中でセルロースを完全に溶解させて反応を進行させるため、結晶化度が著しく低下しており、セルロースの高結晶性由来の特性が失われるという問題があった。また、得られる疎水化セルロースは色調が劣る、更に、ロジン酸塩化物に由来する塩素が該セルロース中に残存しやすいなどの不利がある。
【先行技術文献】
【特許文献】
【０００６】
【特許文献１】特開２００８−２６６６３０号公報
【特許文献２】特開２００９−９６８３４号公報
【特許文献３】特開２０１１−１８４８１６号公報
【非特許文献】
【０００７】
【非特許文献１】許ら（Ｘｕｅｔａｎｇ  Ｘｕ  ｅｔ  ａｌ.），イオン液体中でのセルロースデヒドロアビエテートの合成（Ｓｙｎｔｈｅｓｉｓ  ｏｆ  ｃｅｌｌｕｌｏｓｅ  ｄｅｈｙｄｒｏａｂｉｅｔａｔｅ  ｉｎ  ｉｏｎｉｃ  ｌｉｑｕｉｄ）、カーボハイドレート  リサーチ（Ｃａｒｂｏｈｙｄｒａｔｅ  Ｒｅｓｅａｒｃｈ），３４６（２０１１），ｐ．２０２４−２０２７
【発明の概要】
【発明が解決しようとする課題】
【０００８】
本発明は、上記事情に鑑みてなされたものであって、疎水効果および結晶性に優れたロジン変性セルロース、ならびに該ロジン変性セルロースミクロフィブリルを提供することを目的とする。
【課題を解決するための手段】
【０００９】
本発明者は、疎水性に優れたロジン系化合物をセルロース表面へ修飾することができれば、少量の表面修飾量であっても優れた疎水効果が得られ、前記課題を解決しうると考えた。しかし、一般的に、ロジン系化合物は、親水性の材料と混合することが容易でなく、また、その嵩高さに起因して、セルロースの分解を抑制できるような低温条件でセルロース類と反応させることは困難であるため、セルロースの水酸基と反応させる疎水化剤としてはあまり検討されていなかった。そこで、本発明者は、鋭意検討した結果、特定のロジン系化合物を用いて、セルロースを特定の変性率で化学修飾することで、上記課題を解決しうることを見出し、本発明を完成するに至った。
【００１０】
すなわち、本発明は、セルロースの水酸基の一部がロジン系化合物の酸無水物とエステル結合してなるロジン変性セルロースであって、セルロースの変性率が１．０〜２０％であり、Ｘ線結晶回折によるセルロースの結晶化度が４０以上であることを特徴とするロジン変性セルロース；セルロースミクロフィブリルの水酸基の一部がロジン系化合物の酸無水物とエステル結合してなるロジン変性セルロースミクロフィブリルであって、セルロースの変性率が１．０〜２０％であり、Ｘ線結晶回折によるセルロースの結晶化度が４０以上であることを特徴とするロジン変性セルロースミクロフィブリル；セルロースの水酸基の一部がロジン系化合物の酸無水物とエステル結合してなる、セルロースの変性率が１．０〜２０％であり、Ｘ線結晶回折による結晶化度が４０以上であることを特徴とするロジン変性セルロースの製造方法；セルロースミクロフィブリルの水酸基の一部がロジン系化合物の酸無水物とエステル結合してなり、セルロースの変性率が１．０〜２０％であり、Ｘ線結晶回折による結晶化度が４０以上であることを特徴とするロジン変性セルロースミクロフィブリルの製造方法に係る。
【発明の効果】
【００１１】
本発明のロジン変性セルロースおよび該セルロースミクロフィブリルは、少量の変性率であっても優れた疎水性を示し、各種の有機溶媒への分散性に優れ、合成樹脂への分散性改善効果が期待できる。さらに、当該セルロースの変性率を高めた際に、色調は殆ど変化せず、高い耐吸湿性も示す。
【発明を実施するための形態】
【００１２】
本発明のロジン変性セルロースは、セルロースの水酸基の一部がロジン系化合物の酸無水物とエステル結合してなるロジン変性セルロースであって、セルロースの変性率が１．０〜２０％であり、Ｘ線結晶回折によるセルロースの結晶化度が４０以上であることを特徴とする。原料として使用されるセルロース（以下、成分（Ａ１）という）は、特に限定されず公知の物を使用することができる。具体的には、木材、綿花、竹、麻及びケナフ等の植物由来のパルプ、ホヤなどの動物由来及び植物由来の天然繊維、古紙等から得られるセルロースが挙げられる。成分（Ａ１）はＸ線回折パターンにおいて、Ｉβ型の結晶ピークを有する。セルロースＩ型は、Ｉα型結晶とＩβ型結晶の複合結晶であり、反応後もＩβ型結晶を主成分とする。
【００１３】
本発明に用いられるロジン系化合物の酸無水物（以下、成分（Ｂ）という）は、成分（Ａ１）の水酸基との反応性、ならびに得られるロジン変性セルロースおよび該セルロースミクロフィブリルの色調および結晶化度を考慮して、必須選択されたものである。ここで、ロジン系化合物（以下、成分（ｂ）という）としては、ガムロジン、ウッドロジン、トール油ロジン等の天然ロジン、天然ロジンを蒸留して得られる蒸留ロジン、天然ロジンを水素化して得られる水添ロジン、天然ロジンを重合して得られる重合ロジン、天然ロジンを不均化して得られる不均化ロジン、天然ロジンを不飽和カルボン酸で変性して得られる不飽和カルボン酸変性ロジン等が挙げられる。不飽和カルボン酸変性ロジンとしては、マレイン化ロジン、フマル化ロジン、アクリル化ロジン等が挙げられる。なお、ロジン系化合物としては、蒸留、水素化、重合、不均化、不飽和カルボン酸変性等の各操作の２つ以上を組み合わせて得られるロジン系化合物を用いることもできる。これらのロジン系化合物は１種を単独で用いてもよく、２種以上を混合して用いてもよい。
【００１４】
成分（Ｂ）の製造法としては、特に限定されず、各種公知の方法を採用することができ、例えば、脱水剤を用いて前記成分（ｂ）を脱水縮合する方法、又は無水酢酸などの低級カルボン酸無水物中で前記成分（ｂ）を反応させる方法などが良く知られている。
【００１５】
成分（Ａ１）の分解を抑制しつつ、成分（Ｂ）を成分（Ａ１）の水酸基と反応させる方法としては、特に限定されず、公知の方法を採用することが出来る。該エステル化は、例えば、所定の反応容器中で、成分（Ａ１）、成分（Ｂ）および前記成分と反応しない有機溶剤からなるスラリー液を、２５℃〜２００℃、好ましくは５０〜１９０℃で反応させればよい。該有機溶剤としては、反応後十分に除去できるものが好ましい。使用可能な有機溶剤としては、例えば、ヘキサン、ヘプタン等の飽和脂肪族系溶剤、トルエン、キシレン、ピリジン等の芳香族系溶剤、アセトン、メチルエチルケトン等のケトン系溶剤、テトラヒドロフラン、ジエチルエーテル等のエーテル系溶剤、ジメチルスルホキシド等のスルホン系溶剤、ジメチルホルムアミド等のアミド系溶剤等が挙げられる。
【００１６】
上記の反応における成分（Ａ１）と成分（Ｂ）の仕込み比率は、格別限定されないが、通常はＯＨ基／ＣＯＯＣＯ基（当量比）が０．５〜１２０程度、好ましくは１〜６０となるように各仕込み量を決定すればよい。該反応の追跡は、ＩＲ分析又は熱分解ＧＣ／ＭＳ分析により行うことができる。
【００１７】
本発明のロジン変性セルロースミクロフィブリルは、前記のようにして得られたロジン変性セルロースを機械的処理することによって得ることもできる。機械的処理方法としては、セルロース繊維をミクロフィブリル化できれば、特に制限はなく、ホモジナイザー、高圧ホモジナイザー、振動ミル、ホモミキサー、リファイナー、グラインダー、押し出し機、遊星ミル処理、ビーズミル、ジェットミル、ボールミル等、公知の方法を利用することができる。なお、機械的処理条件としては、特に制限はなく、使用する装置の種類に応じて、適宜設定することができる。また、機械的処理方法としては、湿式法、乾式法が挙げられるが、ミクロフィブリル化を促進するには、湿式法で行うのが好ましい。湿式法では、溶媒を添加するが、該溶媒の具体例としては、トルエン、キシレン、ピリジン、アセトン、テトラヒドロフラン、Ｎ−メチルピロリドンなどが挙げられる。
【００１８】
また、本発明のロジン変性セルロースミクロフィブリルは、前記の機械的処理により、成分（Ａ１）を粉砕しながら、成分（Ｂ）と反応させても製造できる。
【００１９】
さらに、本発明のロジン変性セルロースミクロフィブリルは、出発原料として成分（Ａ１）の代わりにセルロースミクロフィブリル（以下、成分（Ａ２）という）を使用して、成分（Ｂ）とエステル化させても製造できる。なお、成分（Ａ２）は、成分（Ａ１）を機械的処理することにより得られる。成分（Ａ２）の繊維径は、通常、３〜１０００ｎｍであることが好ましく、３〜１００ｎｍであることがより好ましい。成分（Ａ２）としては、例えば、（株）ダイセル製のセリッシュ等が挙げられる。
【００２０】
上記の成分（Ａ１）および（Ａ２）は、通常は水を含んでいるが、含水状態では、有機溶剤中で成分（Ａ１）又は（Ａ２）の凝集が起こりやすく、また、成分（Ｂ）と水が反応してしまうなどの不利がある。係る観点から、成分（Ｂ）との反応に際しては、予め成分（Ａ１）および（Ａ２）を脱水処理することが好ましい。該脱水方法としては、例えば、水との混和性のある極性溶剤を用いて水を置換する方法を採用できる。該極性溶剤としては、成分（Ｂ）と反応しないものが好ましく、例えば、アセトン、テトラヒドロフラン、Ｎ−メチルピロリドンなどが挙げられる。更に、他の脱水方法として、成分（Ａ１）又は成分（Ａ２）に、該極性溶剤および有機溶剤を併用添加して、共沸脱水しても良い。
【００２１】
上記のようにして、本発明のロジン変性セルロースおよびロジン変性セルロースミクロフィブリルが得られる。該ロジン変性（成分（Ａ１）又は成分（Ａ２）に対する成分（Ｂ）との反応）は、一般式（１）で表される反応式に従うと考えられる。
【００２２】
一般式（１）：
Ｒ−ＣＯ−Ｏ−ＣＯ−Ｒ ＋ ＯＨ−Ｃｅｌ → ＲＣＯＯ−Ｃｅｌ ＋ ＲＣＯＯＨ
（式中のＲはロジン残基を、Ｃｅｌはセルロース残基、又はセルロースミクロフィブリル残基を示す。）
【００２３】
本発明のロジン変性セルロース及びロジン変性セルロースミクロフィブリルは全体の水酸基のうち、ロジン系化合物のカルボキシル基により修飾される変性率が１．０〜２０％であり、好ましくは１．５〜１５％である。変性率が１．０％より小さい場合は、ロジン変性セルロースや該セルロースミクロフィブリルの疎水化が不十分となる。そのため、有機溶媒あるいは合成樹脂中での分散が悪くなる、有機溶媒中でロジン変性セルロースの凝集物が発生するなど、添加剤としては使用できなくなる。また、変性率が２０％より大きい場合は、有機溶媒に一部または全て溶解し分散体が得られない。また、合成樹脂中でセルロースの繊維の形状が保持されないため、合成樹脂の機械的強度が低下する傾向がある。
【００２４】
また、本発明のロジン変性セルロース及び該セルロースミクロフィブリルの結晶化度は、Ｘ線結晶回折の測定により得られ、その値が４０以上であることが好ましい。結晶化度が４０未満となると、吸湿量が増加し、また、セルロースの高結晶性由来の特性である力学的強度が低下する傾向がある。なお、ロジン変性セルロース及びロジン変性セルロースミクロフィブリルの結晶化度は、用いる成分（Ａ１）又は（Ａ２）の種類に依存するため、該結晶化度の上限値は一義的に決定できないが、通常は９５程度である。
【００２５】
以下、本発明を実施例及び比較例により、具体的に説明するが、本発明は以下の実施例に限定されるものではない。
【００２６】
（セルロースの変性率）
セルロースの変性率は、セルロースの繰返し単位である無水グルコース中の３個の水酸基がロジンとエステル結合している程度（以下、置換度（ＤＳ）という）から求められる。ＤＳは熱分解ＧＣ／ＭＳ分析により算出した。なお、測定はトリメチルシリジルアゾメタンを加え１５分放置した後、下記装置を用いて、熱分解温度４５０℃で行った。
（熱分解ＧＣ／ＭＳ分析装置：
熱分解装置：ＰＹ−２０２０Ｄ（ＦＲＯＮＴＩＥＲ ＬＡＢ製）
ＧＣ／ＭＳ：ＨＰ６８９０／５９７３（アジレント・テクノロジー（株）製）
カラム：ＵＡ−５（ＦＲＯＮＴＩＥＲ ＬＡＢ製））
熱分解ＧＣ／ＭＳ分析より定量されたロジン化合物の含有量から式１を用いて、ＤＳを求める。次いで、得られたＤＳから式２を用いて、セルロースの変性率を算出した。
（式１）  ＤＳ＝（Ａ／２９９）／｛（１００−Ａ）／１６２｝
（Ａ：定量されたロジン化合物の含有量（重量％）、２９９：ロジンの分子量、１６２：グルコースの分子量）
（式２）  変性率（％）＝ＤＳ÷３×１００
【００２７】
（セルロースの結晶化度）
セルロースの結晶化度は、Ｘ線結晶回折（装置：ＲＩＮＴ−２０００（（株）リガク製）により算出した。なお、測定は電圧４０ｋＶ、電流５０ｍＡ、スキャンスピード：２°／分で行った。
得られた回折像全体の面積に対する結晶部分の割合として、式３により算出した。
（式３）  結晶化度（％）＝｛（結晶部分の面積）／(Ｘ線回折像全体の面積)｝×１００
【００２８】
実施例１
セルロースミクロフィブリルであるセリッシュＫＹ１００Ｇ（（株）ダイセル製）５００ｇにアセトン５０００ｇを加え、撹拌後、ろ過する作業を繰り返し２回行い、アセトン置換セルロースミクロフィブリル（６．７％セルロース含有）を得た。得られたアセトン置換セルロースミクロフィブリル１５ｇ（セルロース重量１ｇ）にキシレン５０ｇ、定法により合成したロジン酸無水物（荒川化学工業（株）製）を０．３６ｇ加え、アセトンを系外に抜きつつ、１４０℃まで昇温し、３時間反応させた。反応後、ろ過して、キシレンでの３回洗浄により残留ロジン分を除去した後、更にヘキサンで３回洗浄した。減圧乾燥して、ロジン変性セルロースミクロフィブリルを得た。得られた変性セルロースミクロフィブリルの変性率は２．７％であり、結晶化度は６０％であった。
【００２９】
実施例２
ロジン酸無水物の量を１．８ｇにした以外は実施例１と同様の手順で、ロジン変性セルロースミクロフィブリルを得た。得られた変性セルロースミクロフィブリルの変性率は４．０％であり、結晶化度は６０％であった。
【００３０】
実施例３
ロジン酸無水物の量を３．６ｇにした以外は実施例１と同様の手順で、ロジン変性セルロースミクロフィブリルを得た。得られた変性セルロースミクロフィブリルの変性率は５．０％であり、結晶化度は６０％であった。
【００３１】
実施例４
ロジン酸無水物の量を１０．９ｇにした以外は実施例１と同様の手順で、ロジン変性セルロースミクロフィブリルを得た。得られた変性セルロースミクロフィブリルの変性率は７．７％であり、結晶化度は６０％であった。
【００３２】
実施例５
実施例１で得られたアセトン置換セルロースミクロフィブリル１５ｇ（セルロース重量１ｇ）にピリジン１．４ｇ、キシレン５０ｇ、定法により合成したロジン酸無水物を１０．９ｇ加え、１０５℃まで昇温し、３時間反応させた。反応後、ろ過して、キシレンでの３回洗浄により残留ロジン分を除去した後、更にヘキサンで３回洗浄した。減圧乾燥して、ロジン変性セルロースミクロフィブリルを得た。得られた変性セルロースミクロフィブリルの変性率は１３．０％であり、結晶化度は５６％であった。
【００３３】
実施例６
ロジン酸無水物の量を２１．８ｇにした以外は実施例５と同様の手順で、ロジン変性セルロースミクロフィブリルを得た。得られた変性セルロースミクロフィブリルの変性率は１９．０％であり、結晶化度は５２％であった。
【００３４】
実施例７
セリッシュＫＹ−１００Ｇの代わりに、広葉樹漂白クラフトパルプ（ＬＢＫＰ）（平均繊維長０．９ｍｍ、平均繊維径２０μｍ）を用いて、実施例４と同様の手順で行った。得られた変性セルロースの変性率は１．７％であり、結晶化度は５５％であった。
【００３５】
実施例８
実施例７と同様のロジン変性セルロース２ｇ、ＮＭＰ２０ｇ、ジルコニアビーズ（０．３ｍｍ）１６０ｇを遊星型ボールミル（フリッチュ・ジャパン製）の専用容器に入れ、回転数４００ｒｐｍで１時間粉砕させた。得られた変性セルロースミクロフィブリル（平均繊維長４μｍ、平均繊維径９５ｎｍ）の変性率は１．７％であり、結晶化度は５４％であった。
【００３６】
比較例１
ロジン酸無水物を加えずに、実施例１と同様の手順で行った。得られたセルロースミクロフィブリルの変性率は０％であり、結晶化度は５８％であった。
【００３７】
比較例２
ロジン酸無水物の量を０．１８ｇにした以外は実施例１と同様の手順で、ロジン変性セルロースミクロフィブリルを得た。得られたセルロースミクロフィブリルの変性率は０.８％であり、結晶化度は５９％であった。
【００３８】
比較例３
ピリジンの量を４．２ｇにした以外は、実施例６と同様の手順で、ロジン変性セルロースミクロフィブリルを得た。得られた変性セルロースミクロフィブリルの変性率は２２．０％であり、結晶化度は３９％であった。
【００３９】
比較例４
実施例１で得られたアセトン置換セルロースミクロフィブリル１５ｇ（セルロース重量１ｇ）にピリジン１．４ｇ、キシレン５０ｇ、定法により合成したロジン酸塩化物を１．４ｇ加え、１０５℃まで昇温し、３時間反応させた。反応後、ろ過し、濾過残渣をキシレンで３回洗浄して残留ロジン分を除去した後、更にヘキサンで３回洗浄した。減圧乾燥して、ロジン変性セルロースミクロフィブリルを得た。得られたセルロースミクロフィブリルの変性率は５．０％であり、結晶化度は５５％であった。
【００４０】
比較例５
ロジン酸塩化物の量を４.２ｇにした以外は比較例４と同様の手順で、ロジン変性セルロースミクロフィブリルを得た。得られたセルロースミクロフィブリルの変性率は１０．０％であり、結晶化度は４８％であった。
【００４１】
比較例６
ロジン酸塩化物の量を１２.６ｇにした以外は比較例４と同様の手順で、ロジン変性セルロースミクロフィブリルを得た。得られたセルロースミクロフィブリルの変性率は２２％であり、結晶化度は３５％であった。
【００４２】
比較例７
セリッシュＫＹ−１００Ｇの代わりに、広葉樹漂白クラフトパルプ（ＬＢＫＰ）（平均繊維長０．９ｍｍ、平均繊維径２０μｍ）を用いて、比較例１と同様の手順で行った。得られた変性セルロースの変性率は０％であり、結晶化度は５６％であった。
【００４３】
比較例８
セリッシュＫＹ−１００Ｇの代わりに、広葉樹漂白クラフトパルプ（ＬＢＫＰ）（平均繊維長０．９ｍｍ、平均繊維径２０μｍ）を用いて、比較例４と同様の手順で行った。得られた変性セルロースの変性率は４．０％であり、結晶化度は５２％であった。
【００４４】
各実施例及び比較例で得たサンプルを、以下の試験方法で測定し結果を表１に示した。
【００４５】
（評価用シートの作成方法）
各実施例及び比較例で製造したロジン変性セルロースミクロフィブリル０．５ｇを有機溶剤または水４.５ｇでスラリー液を調製した。スラリー液をろ紙にて減圧濾過した後、０．２ＭＰａ、８０℃で１分間プレスし、評価用シートを作成した。
【００４６】
（色調）
ロジン変性セルロースおよびロジン変性セルロースミクロフィブリルの色調変化（着色すると褐色化）を目視観察し、未変性原料の色調と比較して、ほとんど変化がない物を○、若干変化した物を△、明らかに変化した物を×とした。
【００４７】
（キシレン分散性）
キシレンを用い、各サンプルを１重量％のスラリー液を調製した。該スラリー液を超音波分散した際、目視にて、分散が十分な物を○、分散せず凝集した物を×、溶解した物を溶解とした。
【００４８】
（吸湿試験）
疎水化の程度を表すために、得られたセルロースミクロフィブリルをシート化し、各サンプルを相対湿度９０％、温度５０℃条件下、２４時間暴露し、重量増加率（％）を求めた。
【００４９】
【表１】
2014129518.tif 000002
【産業上の利用可能性】
【００５０】
本発明のロジン変性セルロース又は該セルロースミクロフィブリルは、優れた疎水性を示すことから、樹脂との混練・分散により、耐水性に優れる成型物を提供できる。なお、適用可能な樹脂としては、例えば、ポリオレフィン、ポリスチレン、アクリロニトリルブタジエンスチレン樹脂、アクリルニトリルスチレン樹脂、アクリル樹脂、ポリカーボネートなどが挙げられる。